(57)【要約】【課題】本発明は銀などの第１の貴金属よりなる本体に金などの第２の貴金属よりなる装飾体を装着してなる貴金属装飾品の製造方法に関し、装飾体を本体の所定位置に正確にかつ強固に装着しうる方法を提供することを目的とする。【解決手段】本体のワックス模型１０に形成される凹部１０´から型取りすることにより金より装飾体３０を鋳造し、装飾体３０の型取りに使用した本体のワックス模型１０の凹部１０´に鋳造後の装飾体３０を装着してロストワックス法による銀による鋳造が行われ、かつロストワックス法による銀による鋳造の際に装飾体３０を支持部３０″により埋没材３４に係合保持させる。金の装飾体３０を銀の本体４０に対する所定位置に正確に位置させることができ、かつ本体３０と装飾体４０とをピッタリと合わせることができる。【選択図】  図３
2005088076.tif 000002
【特許請求の範囲】
【請求項１】
第１の貴金属よりなる本体に第２の貴金属よりなる装飾体を装着してなる貴金属装飾品の製造方法において、(a)前記本体のワックス模型の面上に装飾体の形状と相補的な凹部を形成し、(b)この凹部に対して型取りすることにより前記装飾体のワックス模型を形成し、(c)装飾体のワックス模型よりロストワックス法により第２の貴金属による装飾体を形成し、(d)その後に装飾体を本体のワックス模型の凹部に装着しつつその周囲に埋没材を充填後加熱しワックスを焼却除去することにより装飾体を埋没材に係合保持させ、(e)ワックス除去により形成された空洞に溶融した第１の貴金属を充填することにより、第１の貴金属よりなる本体に第２の貴金属よりなる装飾体を装着してなる貴金属装飾品を製造することを特徴とする貴金属装飾品の製造方法。
【請求項２】
請求項１に記載の発明において、工程(a)において装飾体を本体のワックス模型の凹部に装着するに際し、前記装飾体と凹部との境界面に粉状もしくは粒状のリテンション剤を塗布しておき、それに継続する工程(c)における加熱によるワックスの焼却時にリテンション剤をも焼却することにより前記界面における装飾体に微小凹凸を付すようにしたことを特徴とする貴金属装飾品の製造方法。
【請求項３】
請求項１もしくは２に記載の発明において、工程(b)において装飾体のワックス模型の形成の際に凹部から離間側に支持部を延設形成することにより、その後の工程(b)および工程(c)を通すことにより、背面に支持部を一体有した装飾体を得るようにして、工程(d)において支持部を埋没材中に係合保持せしめるようにしたことを特徴とする貴金属装飾品の製造方法。
【発明の詳細な説明】
【技術分野】
【０００１】
この発明は銀などの第１の貴金属よりなる本体に金などの第２の貴金属よりなる装飾体を装着もしくは埋設してなる貴金属装飾品の製造方法に関するものである。
【背景技術】
【０００２】
指輪などの貴金属装飾品において、銀など（第１の貴金属）により形成した本体に金など（第２の貴金属）の装飾体を埋設したものがある。このような貴金属装飾品の鋳造の際に、第２の貴金属にて形成された装飾体を一体化した貴金属装飾品のワックス模型を製造し、これを型枠に充填された埋没材中にセットし、加熱することによりワックスを焼却し、焼却により形成された空洞に銀を注入し、冷却固化させることにより、銀の本体（土台）中に金の装飾体を埋設した貴金属装飾品を得ている（特許文献１参照）。
【０００３】
【特許文献１】特開平６−２７７７９３号公報
【発明の開示】
【発明が解決しようとする課題】
【０００４】
特許文献１の技術では装飾体を一体化した貴金属装飾品のワックス模型を製造するために装飾体を貴金属装飾品のワックス模型の成形用のゴム型内に装着し、ワックスを充填固化することにより装飾体を一体化した貴金属装飾品のワックス模型を製造していた。しかしながら、この場合ワックス模型に対し装飾体を正確に位置させることが困難であり、そのため出来上がりの貴金属装飾品の精度が良くなく、外観に悪影響を及ぼしていた。また、本体（土台）に対する装飾体の固定状態が不良となり、剥離が生じ易かった。
【０００５】
この発明は以上の問題点に鑑みてなされたものであり、装飾体を本体の所定位置に正確にかつ強固に装着しうる方法を提供することを目的とする。
【課題を解決するための手段】
【０００６】
請求項１に記載の発明によれば、第１の貴金属よりなる本体に第２の貴金属よりなる装飾体を装着してなる貴金属装飾品の製造方法において、(a)前記本体のワックス模型の面上に装飾体の形状と相補的な凹部を形成し、(b)この凹部に対して型取りすることにより前記装飾体のワックス模型を形成し、(c)装飾体のワックス模型よりロストワックス法により第２の貴金属による装飾体を形成し、(d)その後に装飾体を本体のワックス模型の凹部に装着しつつその周囲に埋没材を充填後加熱しワックスを焼却除去することにより装飾体を埋没材に係合保持させ、(e)ワックス除去により形成された空洞に溶融した第１の貴金属を充填することにより、第１の貴金属よりなる本体に第２の貴金属よりなる装飾体を装着もしくは埋設してなる貴金属装飾品を製造することを特徴とする貴金属装飾品の製造方法が提供される。
【０００７】
請求項２に記載の発明によれば、請求項１に記載の発明において、工程(a)において装飾体を本体のワックス模型の凹部に装着するに際し、前記装飾体と凹部との境界面に粉状もしくは粒状のリテンション剤を塗布しておき、それに継続する工程(c)における加熱によるワックスの焼却時にリテンション剤をも焼却することにより前記界面における装飾体に微小凹凸を付すようにしたことを特徴とする貴金属装飾品の製造方法が提供される。
【０００８】
請求項３に記載の発明によれば、請求項１もしくは２に記載の発明において、工程(b)において装飾体のワックス模型の形成の際に凹部から離間側に支持部を延設形成することにより、その後の工程(b)および工程(c)を通すことにより、背面に支持部を一体有した装飾体を得るようにして、工程(d)において支持部を埋没材中に係合保持せしめるようにしたことを特徴とする貴金属装飾品の製造方法が提供される。
【発明の効果】
【０００９】
請求項１の発明の作用・効果を説明すると、本体のワックス模型に形成される凹部から型取りすることにより第２の貴金属より装飾体を鋳造し、装飾体の型取りに使用した本体のワックス模型の凹部に鋳造後の装飾体を装着してロストワックス法による第１の貴金属による鋳造が行われ、かつロストワックス法による第１の貴金属による鋳造の際に装飾体を埋没材に係合保持させているため、装飾体（第２の貴金属）を本体（第１の貴金属）に対する所定位置に正確に位置させることができ、かつ本体と装飾体とをピッタリと合わせることができる。
【００１０】
請求項２の発明の作用・効果を説明すると、第１の貴金属による本体の鋳造の際に、第２の貴金属より成る装飾体に形成される微小な凹凸部に第１の貴金属が流入固化するため、本体と装飾体との強固な接合状態を得ることができる。
【００１１】
請求項３の発明の作用・効果を説明すると、第１の貴金属による鋳造の際に、装飾体の背面の一体の支持部が埋没材に係合されるため、鋳造時に装飾体をその支持部によって固化した埋設剤に確実に支持させることができる。
【発明を実施するための最良の形態】
【００１２】
以下この発明を第１の貴金属である銀（銀の合金を含む）より成る環状腕（本体）の前面に第２の貴金属としての金（金の合金を含む）よりなる装飾体を装着してなる指輪の製造に応用した実施形態について説明する。図１（イ）において、１０はワックス（この実施形態では歯科用のインレーワックスで、例えば、株式会社松風よりマイティワックスの商品名にて市販されているもの）にて形成された環状腕の模型を示す。ワックスは性状としては粘土様であり、純粋な手操作により成形してもよいし、型取りにより成形することも可能である。
【００１３】
次の段階（ロ）では環状腕模型１０の前面に装飾体と相補的な形状の凹部１０´の形成が行われる。凹部１０´は簡明のため単純な形状として図示されているが、実際は各種の形状を取りえるもので、例えば、各種の文字、模様に応じた凹形状とすることができ、彫刻刀様の工具等を使用することによりその凹形状を刻印することができる。
【００１４】
段階（ハ）では柔軟なゴム（この実施形態では付加形シリコン印象材で、例えば、株式会社松風よりデントシリコーンの商品名にて市販されているもの）の型取り材１４を環状腕模型１０に押付け、型取り材１４を環状腕模型１０の凹部１０´に食い込ませ、凹部１０´の形状に応じた凸部１４´を形成する。
【００１５】
段階（ニ）では凸部１４´を形成した、型取り材１４に石膏を流し、凸部１４´に応じた形状の凹部１６´を有した石膏型１６を形成する。
【００１６】
段階（ホ）（ヘ）では石膏型１６の凹部１６´に溶融したワックス１８を垂らして凹部１６´に応じた形状に形成し、かつ背面側を凸棒状に形成する。その結果、装飾体の形状に応じた模型２０を得ることができ、かつ装飾体模型２０はその背面に支持棒部２０´を一体に有している。
【００１７】
段階（ト）では装飾体模型２０の内面側に接着剤を塗布しかつ接着剤の塗布面に粉体もしくは粒状体２２を散布し、装飾体模型２０の内面を凹凸状に形成する。粉体もしくは粒状体２２としては粒径が１５０μｍ程度でかつ加熱によって焼却しうる特性を具有していることが必要であり、歯科治療において歯冠修復用に使用される粒径１５０μｍといった合成樹脂製のもの（所謂リテンションビーズ）を採用することができる。
図２に示す段階（チ）では装飾体模型２０をその支持部２０´において、型枠２４の下端に固定した台２６上に植立保持させる。そして、型枠２４中に石膏系の埋没材２６を充填・固化する。石膏系の埋没材２６としては歯科技工において金冠用に使用されるもの（例えば、株式会社松風より松風クリスト２１の商品名で市販されているもの）を使用することができる。埋没材を充填した型枠２６は７００℃といった温度に加熱され、加熱によってワックスより成る装飾体模型２０は消失され、装飾体模型２０の形状に応じた空洞を有した鋳型２８となり、リテンションビーズ２２を塗布した装飾体模型２０の面に対応する鋳型２８の面２８´は凹凸状を呈する。
【００１８】
段階（リ）では鋳型２８が空洞２８´を上にして溶融した金もしくは金合金Ｇが空洞２８´に充填される。
【００１９】
段階（ヌ）は金もしくは金合金が冷却した状態を示し、金の鋳物（装飾体）３０が得られる。
【００２０】
段階（ル）では装飾体３０より不要部分３０´がカットラインＬ１によって切除され、（ヲ）は最終的な鋳造後の装飾体３０を示し、背面には支持部３０″が形成されている。また、鋳型２８と接触していた装飾体３０の面３０Ａは微小な凹凸状態を呈している。
【００２１】
次に、図３に移り、段階（ワ）では段階（ロ）および（ハ）において使用されたワックスによる環状腕模型１０の凹部１０´に段階（ヲ）にて得られた装飾体３０をその凹凸面３０Ａが凹部１０´の底面の密着するように装着する。他方、装飾体３０と対向した環状腕模型１０の周面には支持部３１をワックスにて付着形成する。
【００２２】
段階（カ）では装飾体３０を装着したワックスによる環状腕模型１０を装飾体３０と離間側で型枠２８の台２６上に支持部３１を介して直立設置し、石膏系の埋没材３４を充填・固化する。そして、埋没材３４を充填した型枠２６は７００℃といった温度に加熱され、加熱によって環状腕模型１０を構成するワックスは消失され、環状腕模型１０の形状に応じた空洞を有した鋳型３６となり、かつ装飾体３０はその支持部３０″が鋳型３６中に埋設される。そのため、装飾体３０は鋳型３６における所定位置に確実に保持することができる。そして、溶融した銀Ｓが鋳型３６における空洞３６´に注入される。
【００２３】
段階（タ）は注入された銀Ｓが固化され鋳物４０となった状態を示し、銀の鋳物４０に金の装飾体３０が一体に組み込まれ、装飾体３０の凹凸面３０´に銀が溶け込むため、銀の鋳物に対する金の装飾体３０の強固な接合状態が得られる。そして、鋳物４０の不要部分４０´がカットラインＬ２によってカットされ、また、装飾体３０の支持部分３０″は役割を果たし不要部分となったためカットラインＬ３によって切除する。
【００２４】
段階（レ）は指輪として完成した状態を示す。
【図面の簡単な説明】
【００２５】
【図１】図１はこの発明の鋳造方法における段階（イ）〜(ト)を示す図。
【図２】図２は図２に後続する段階（チ）〜(ヲ)を示す図。
【図３】図３は図３に後続する段階（ワ）〜(レ)を示す図。
【符号の説明】
【００２６】
１０…ワックス型
１４…ゴム
１６…石膏型
２０…装飾体模型
２２…リテンションビーズ
２４…型枠
２６…台
２８…鋳型
３０…装飾体
３０″…支持部
３１…支持部
３６…鋳型
４０…鋳物
L1, L2, L3…カットライン
【図１】
2005088076.tif 000003
【図２】
2005088076.tif 000004
【図３】
2005088076.tif 000005